СУХАЯ СМЕСЬ ДЛЯ ТЕПЛОИЗОЛЯЦИОННОГО НЕАВТОКЛАВНОГО ПЕНОГАЗОБЕТОНА
DRY MIXTURE FOR HEAT-INSULATING NON-AUTOCLAVE POROUS FOAM CONCRETE

Изобретение относится к производству строительных материалов и изделий из ячеистого бетона и может быть использовано на заводах ячеистобетонных изделий и в монолитном строительстве, а также для изготовления теплоизоляционных плит.
Известна сухая смесь для приготовления неавтоклавного газобетона, включающая портландцемент, негашеную известь, молотый песок и алюминиевую пудру, отличающаяся тем, что она дополнительно содержит текстильный корд при следующем соотношении компонентов, мас.%:
Портландцемент
40,1-45,8
Известь
8,1-9,2
Молотый песок
41,3-48,0
Текстильный корд
3,5-8,5
Алюминиевая пудра
0,210-0,214
(RU 2304127, МПК С04В 38/02, 2007 г.)
Известна сухая смесь, включающая портландцемент, заполнитель, наполнитель, порообразователь, газообразующую добавку - алюминиевую пудру, пенообразующую добавку, суперпластификатор Melment, твердеющий при температуре 18-22°C (Баженов Ю.М. Технология сухих строительных смесей. Издательство Ассоциация строительных вузов, Москва, 2003 г., с.5, 18, 43, 47, 58, 59, 61).
Недостатками сухих смесей для приготовления неавтоклавного газобетона являются низкая прочность и высокие усадочные деформации.
Целями изобретения являются устранение указанных недостатков пеногазобетона, расширение технологических возможностей его использования, а также повышение качества пеногазобетона.
Технический результат достигается тем, что сухая смесь для получения неавтоклавного пеногазобетона, включающая портландцемент, алюминиевую пудру, пенообразователь и суперпластификатор Melment, при этом содержит в качестве суперпластификатора Melment F 10 и дополнительно Melflux 1641 F, а в качестве пенообразователя Esapon при следующем соотношении компонентов, кг:
Портландцемент
515
Указанные суперпластификаторы
0,83
Алюминиевая пудра
2,2
Esapon
5,15
Введение в смесь дозированного количества суперпластификатора Melflux 1641 F (производство немецкой фирмы «SKW Trostberg AG») обеспечивает оптимальную вязкость, при которой в процессе выделения газа не происходит разрыва структуры композита. В то же время в процессе и после схватывания смеси не наблюдаются усадочные деформации.

Melflux 1641 F
3
Суперпластификатор Melflux 1641 F - белый порошок с насыпной плотностью, г/дм 450-750. Химическая основа - меламинформальдегид поликарбоксилат. Метод получения - распылительная сушка из раствора, полученного в результате поликонденсации. Летучие (потери при нагревании) - мас.% макс.4,0, макс. рН 20% раствора при 20°С 9-11,5.
Суперпластификатор Melment - сульфонированный порошковый продукт поликонденсации на основе меламина, полученный методом распылительной сушки. Технические данные: форма - белый порошок; насыпная плотность - 450-750 г/л; потери при нагревании - макс.4,0 мас.%; 20% раствор при 20°С имеет рН 9,0-11,4. Суперпластификатор Melment оптимизирован для пластификации и уменьшения расхода воды для смесей на основе цемента и гипса.
Порообразователь Esapon - поверхностно-активная добавка в виде мелкого белого порошка, которая находит универсальное применение в стабильные воздушные поры. Применяется в сухих смесях совместно с эфирами целлюлозы, редиспергируемыми порошками и другими поверхностно-активными модификаторами. Esapon действует как смачиватель и пластификатор в строительных растворах, улучшает переработку и потребительские свойства. Порообразование с Esapon повышает эластичность раствора и предотвращает усадку и образование трещин. При этом повышается морозостойкость и снижается риск образования высолов. Состав - лаурил сульфат натрия. Сочетание порообразователя Esapon и пудры алюминиевой ПАК обеспечивает равномерное по всему объему и оптимальное по времени, в соответствии с периодом твердения, создание однородной поризованной структуры композита.
Приготовление смеси для неавтоклавного пеногазобетона включает помол сырьевых дозированных компонентов в сухом виде в шаровой мельнице и расфасовку их в мешки.
Пример.
Портландцемент производства ЗАО «Белгородский цемент» марок ЦЕМ I 42,5 в количестве 515 кг смешивают с суперпластификаторами Melflux 1641 F и Melment в количестве 0,83 кг (в данном примере соотношение Melflux 1641 F / Melment = 1/1,5 в смеси пластификаторов, но может быть другим), добавляют порообразователь Esapon в количестве 5,15 кг и алюминиевой пудры - 2,2 кг и все тщательно перемешивают и мелют, например, в шаровой мельнице, после этого расфасовывают в мешки. Смесь для приготовления пеногазобетона используют непосредственно на строительной площадке.
Полученный пеногазобетон характеризуется следующими показателями:
средняя плотность
- 402 кг/м<sup>3</sup>
предел прочности на сжатие
- 1,05 МПа
теплопроводность
- 0,067 Вт/(м·К)
Полученный из указанной смеси пеногазобетон обладает малой усадкой и отвечает высоким потребительским требованиям.